(57)【要約】  塗布性及び硬化物の密着性に優れ、かつ、剥離性にも優れる爪化粧料、及び、上記爪化粧料を含むネイルアートキットを提供することを目的とした。  本発明の爪化粧料は、成分１として、ヒドロキシエチルアクリルアミドと、成分２として、ジメチルアクリルアミド、ジエチルアクリルアミド、アクリロイルモルホリン、及び、ブトキシジエチレングリコールメタクリレートよりなる群から選ばれた、少なくとも１種の化合物と、を含むことを特徴とする。【特許請求の範囲】
【請求項１】
成分１として、ヒドロキシエチルアクリルアミドと、
成分２として、ジメチルアクリルアミド、ジエチルアクリルアミド、アクリロイルモルホリン、及び、ブトキシジエチレングリコールメタクリレートよりなる群から選ばれた、少なくとも１種の化合物と、を含むことを特徴とする
爪化粧料。
【請求項２】
成分２として、ジメチルアクリルアミド、ジエチルアクリルアミド、アクリロイルモルホリン、及び、ブトキシジエチレングリコールメタクリレートよりなる群から選ばれた、少なくとも２種の化合物を含む、請求項１に記載の爪化粧料。
【請求項３】
光重合開始剤を更に含む、請求項１又は２に記載の爪化粧料。
【請求項４】
ポリマー及び／又はオリゴマーを更に含む、請求項１〜３のいずれか１項に記載の爪化粧料。
【請求項５】
前記ポリマー及び／又は前記オリゴマーが、ウレタン結合を有するポリマー及び／又はオリゴマーである、請求項４に記載の爪化粧料。
【請求項６】
前記ポリマー及び／又は前記オリゴマーが、（メタ）アクリロイル基を有する、請求項４又は５に記載の爪化粧料。
【請求項７】
前記ポリマー及び／又は前記オリゴマーの含有量が、爪化粧料１００質量部に対し、１０〜６０質量部である、請求項４〜６のいずれか１項に記載の爪化粧料。
【請求項８】
成分１の含有量が、爪化粧料１００質量部に対し、１〜２５質量部である、請求項１〜７のいずれか１項に記載の爪化粧料。
【請求項９】
成分２の含有量が、爪化粧料１００質量部に対し、１〜５０質量部である、請求項１〜８のいずれか１項に記載の爪化粧料。
【請求項１０】
溶剤を更に含む、請求項１〜９のいずれか１項に記載の爪化粧料。
【請求項１１】
請求項１〜１０のいずれか１項に記載の爪化粧料を含むことを特徴とするネイルアートキット。
【発明の詳細な説明】
【技術分野】
【０００１】
本発明は、爪化粧料及びネイルアートキットに関する。
【背景技術】
【０００２】
近年、手や足の爪にデザインを施すネイルアートに対する人気が高まり、爪（自爪）に合成樹脂製の人工爪（付け爪、ネイルチップ等）を形成する技術が発展している。特に最近、ウレタン系樹脂と光重合性モノマーとを含むジェル状の装飾用硬化性組成物を爪に塗布した後、紫外線を照射して硬化させた人工爪と呼ばれる爪装飾が、仕上がりがクリアである、爪との密着性が高く長持ちする、アクリル系樹脂のような臭いがない、等の理由から注目を集めている。
従来の人工爪及び人工爪の形成に用いられる組成物（爪化粧料）としては、特許文献１〜３に記載されたものが知られている。
特許文献１には、様々な指の大きさ及び形状に合うように適合された人工爪であって、（ａ）上面及び下面を有し、爪の形状を備えるポリマーの本体と、（ｂ）上記下面の少なくとも一部に取り付けられる変形可能な材料の層とを有し、上記層が、自爪に取り付けられるとき、自爪の上面と合うように適合される人工爪が記載されている。
特許文献２には、１以上の付加重合可能なエチレン性不飽和モノマーを含んでなる液状人工爪組成物において、上記組成物が、更に、２以上のカルボニル基を含有するモノエチレン性不飽和ビニルモノマーを含むことを特徴とする組成物が記載されている。
特許文献３には、下記（Ａ）〜（Ｆ）成分を含有することを特徴とする光硬化型ジェルネイル用下地剤が記載されている。
（Ａ）ポリエーテル骨格ウレタンメタアクリレートオリゴマー  １００重量部、（Ｂ）脂環式（メタ）アクリレートモノマー  ２０〜６０重量部、（Ｃ）２５℃において液体であるアクリルアミド系モノマー  ５〜２０重量部、（Ｄ）分子内にエチレンオキサイドを有する２官能（メタ）アクリレートモノマー、  ２０〜４０重量部、（Ｅ）３官能以上の多官能モノマー  ０重量部又は０〜１重量部（但し、０重量部は含まない。）、（Ｆ）光重合開始剤  ５〜２０重量部
【先行技術文献】
【特許文献】
【０００３】
【特許文献１】特開２００４−２７５７３６号公報
【特許文献２】特表２００２−５０５９１５号公報
【特許文献３】特許第４９８１１８４号公報
【発明の概要】
【発明が解決しようとする課題】
【０００４】
本発明が解決しようとする課題は、塗布性及び硬化物の密着性に優れ、かつ、剥離性にも優れる爪化粧料、及び、上記爪化粧料を含むネイルアートキットを提供することである。
【課題を解決するための手段】
【０００５】
上記課題は、下記＜１＞又は＜１１＞に記載の手段により達成された。好ましい実施態様である＜２＞〜＜１０＞と共に以下に示す。
＜１＞  成分１として、ヒドロキシエチルアクリルアミドと、成分２として、ジメチルアクリルアミド、ジエチルアクリルアミド、アクリロイルモルホリン、及び、ブトキシジエチレングリコールメタクリレートよりなる群から選ばれた、少なくとも１種の化合物と、を含むことを特徴とする爪化粧料、
＜２＞  成分２として、ジメチルアクリルアミド、ジエチルアクリルアミド、アクリロイルモルホリン、及び、ブトキシジエチレングリコールメタクリレートよりなる群から選ばれた、少なくとも２種の化合物を含む、＜１＞に記載の爪化粧料、
＜３＞  光重合開始剤を更に含む、＜１＞又は＜２＞に記載の爪化粧料、
＜４＞  ポリマー及び／又はオリゴマーを更に含む、＜１＞〜＜３＞のいずれか１つに記載の爪化粧料、
＜５＞  上記ポリマー及び／又は上記オリゴマーが、ウレタン結合を有するポリマー及び／又はオリゴマーである、＜４＞に記載の爪化粧料、
＜６＞  上記ポリマー及び／又は上記オリゴマーが、（メタ）アクリロイル基を有する、＜４＞又は＜５＞に記載の爪化粧料、
＜７＞  上記ポリマー及び／又は上記オリゴマーの含有量が、爪化粧料１００質量部に対し、１０〜６０質量部である、＜４＞〜＜６＞のいずれか１つに記載の爪化粧料、
＜８＞  成分１の含有量が、爪化粧料１００質量部に対し、１〜２５質量部である、＜１＞〜＜７＞のいずれか１つに記載の爪化粧料、
＜９＞  成分２の含有量が、爪化粧料１００質量部に対し、１〜５０質量部である、＜１＞〜＜８＞のいずれか１つに記載の爪化粧料、
＜１０＞  溶剤を更に含む、＜１＞〜＜９＞のいずれか１つに記載の爪化粧料、
＜１１＞  ＜１＞〜＜１０＞のいずれか１つに記載の爪化粧料を含むことを特徴とするネイルアートキット。
【発明の効果】
【０００６】
本発明によれば、塗布性及び硬化物の密着性に優れ、かつ、剥離性に優れる爪化粧料、及び、上記爪化粧料を含むネイルアートキットを提供することができる。
【発明を実施するための形態】
【０００７】
以下、本発明について詳細に説明する。
なお、本明細書中、「ｘｘ〜ｙｙ」の記載は、ｘｘ及びｙｙを含む数値範囲を表す。また、「ヒドロキシエチルアクリルアミド」等を、単に「成分１」等ともいう。
また、本発明において、「質量％」と「重量％」とは同義であり、「質量部」と「重量部」とは同義である。
また、本発明においては、好ましい態様の２以上の組み合わせは、より好ましい態様である。
本明細書中、式で表される化合物における基の表記に関して、置換あるいは無置換を記していない場合、当該基が更に置換基を有することが可能な場合には、他に特に規定がない限り、無置換の基のみならず置換基を有する基も包含する。例えば、式の説明において、「Ｒはアルキル基、シクロアルキル基、アリール基を表す」との記載があれば、「Ｒは無置換アルキル基、置換アルキル基、無置換シクロアルキル基、置換シクロアルキル基、無置換アリール基又は置換アリール基を表す」ことを意味する。また、本明細書中、（メタ）アクリルは、アクリルとメタクリルとを共に含む概念を表し、（メタ）アクリレート、（メタ）アクリル酸、（メタ）アクリルアミド等についても同様である。
また、本明細書におけるポリマーには、コポリマーを含むものとする。
【０００８】
（爪化粧料）
本発明の爪化粧料は、成分１として、ヒドロキシエチルアクリルアミドと、成分２として、ジメチルアクリルアミド、ジエチルアクリルアミド、アクリロイルモルホリン、及び、ブトキシジエチレングリコールメタクリレートよりなる群から選ばれた、少なくとも１種の化合物と、を含むことを特徴とする。
【０００９】
本発明者等は詳細な検討を行った結果、成分１及び成分２を含有することにより、本発明の爪化粧料は、塗布性及び硬化物の密着性に優れ、かつ、剥離性に優れることを見出した。
上記効果が得られる詳細なメカニズムは不明であるが、高い水素結合性と親水性、２５℃で液状である特性を有する成分１と、成分１との相溶性が高く、かつ低粘度なモノマーである成分２とを組み合わせることにより、協奏的に効果が発現していると推定している。
【００１０】
本発明の爪化粧料は、マニキュア、ペディキュア等のネイルポリッシュや、ジェルネイルを形成する組成物としてだけでなく、ネイルコート等の爪保護剤としても好適に用いることができる。
本発明の爪化粧料は、人工爪におけるプライマー層、ベース層、カラー層、及び／又は、トップ層のいずれにも好適に用いることができる。中でも、プライマー層又はベース層用爪化粧料として好適に用いることができ、ベース層用爪化粧料としてより好適に用いることができる。
また、本発明の爪化粧料は、光硬化性組成物であることが好ましい。
【００１１】
＜成分１：ヒドロキシエチルアクリルアミド＞
本発明の爪化粧料は、硬化性成分としてヒドロキシエチルアクリルアミドを含む。
本発明の爪化粧料がヒドロキシエチルアクリルアミドを含むことにより、ヒドロキシエチルアクリルアミドの持つ高い水素結合性と親水性、２５℃で液状である特性ゆえに、爪との密着力を向上できると推定している。
【００１２】
〔成分１の含有量〕
本発明の爪化粧料におけるヒドロキシエチルアクリルアミドの含有量は、爪化粧料１００質量部に対して、０．５〜３５質量部であることが好ましく、１〜２５質量部であることがより好ましく、３〜１５質量部であることが更に好ましい。
ヒドロキシエチルアクリルアミドを上記範囲で含有する場合、硬化物の密着性を向上させながら、爪化粧料の高い塗布性を両立できる。
【００１３】
＜成分２：ジメチルアクリルアミド、ジエチルアクリルアミド、アクリロイルモルホリン、及び、ブトキシジエチレングリコールメタクリレートよりなる群から選ばれた少なくとも１種の化合物＞
本発明の爪化粧料は、成分２としてジメチルアクリルアミド、ジエチルアクリルアミド、アクリロイルモルホリン、及び、ブトキシジエチレングリコールメタクリレートよりなる群から選ばれた少なくとも１種の化合物を含む。
この中でも、本発明の爪化粧料は、硬化物の密着性の観点から、成分２としてジメチルアクリルアミド、及び、アクリロイルモルホリンよりなる群から選ばれた少なくとも１種の化合物を含むことが好ましい。
理由は定かではないが、ヒドロキシエチルアクリルアミドと相溶性が高く、かつ低粘度なモノマーであることから、ヒドロキシエチルアクリルアミドが爪へ浸透することを促進し、密着性を向上させる効果があると推測される。
また、本発明の爪化粧料は、成分２として、ジメチルアクリルアミド、ジエチルアクリルアミド、アクリロイルモルホリン、及び、ブトキシジエチレングリコールメタクリレートよりなる群から選ばれた、少なくとも２種の化合物を含むことが好ましい。
上記のように、２種以上の成分２を含有する場合、少なくともジメチルアクリルアミドを含むか、アクリロイルモルホリンとブトキシジエチレングリコールメタクリレートを含むことが好ましい。
上記態様によれば、塗布性、硬化物の密着性及び剥離性に優れた爪化粧料を得ることができる。
【００１４】
〔成分２の含有量〕
本発明の爪化粧料における成分２の含有量は、爪化粧料１００質量部に対して、１〜５０質量部の範囲内、更に好ましくは５〜２５質量部の値とすることが好ましい。
成分２を上記範囲で添加することにより、塗布性の高い爪化粧料を得ることができる。上記塗布性の向上は、ヒドロキシエチルアクリルアミドの高い水素結合性に由来する粘度を低減しているためと推測している。
【００１５】
＜その他のエチレン性不飽和化合物＞
本発明の爪化粧料は、ヒドロキシエチルアクリルアミド、ジメチルアクリルアミド、ジエチルアクリルアミド、アクリロイルモルホリン、ブトキシジエチレングリコールメタクリレート以外のエチレン性不飽和化合物を含んでもよい。
上記エチレン性不飽和化合物の具体例としては、（メタ）アクリル酸；メチル（メタ）アクリレート、エチル（メタ）アクリレート、２−エチルヘキシル（メタ）アクリレート、２−ヒドロキシエチル（メタ）アクリレート、２−ヒドロキシプロピル（メタ）アクリレート、グリセリンモノメタクリレート、イソボルニル（メタ）アクリレート等の単官能（メタ）アクリル酸エステル類；Ｎ−ビニルピロリドン、Ｎ−ビニルカプロラクタム等のＮ−ビニルアミド類；スチレン、４−アセトキシスチレン、４−カルボキシスチレン等のスチレン類；エチレングリコールジ（メタ）アクリレート、トリエチレングリコールジ（メタ）アクリレート、テトラエチレングリコールジ（メタ）アクリレート、プロピレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、１，６−ヘキサンジオールジ（メタ）アクリレート、カルドエポキシジ（メタ）アクリレート、ネオペンチルグリコールジ（メタ）アクリレート、等の多官能（メタ）アクリル酸エステル類；ジイソシアネートとヒドロキシル基含有（メタ）アクリル酸誘導体と任意にジオール類とからなるウレタン（メタ）アクリレート等が挙げられる。
また本発明の爪化粧料は、硬化性成分としてメタクリルアミド、ジアセトンアクリルアミドを含まないことが好ましい。
【００１６】
上記のエチレン性不飽和化合物の中でも、イソボルニルアクリレート、イソボルニルメタクリレート、アクリル酸、メタクリル酸、Ｎ−ビニルピロリドン、Ｎ−ビニルカプロラクタム、２−ヒドロキシエチルメタクリレート、２−ヒドロキシプロピルメタアクリレート、２−ヒドロキシブチルメタクリレート、及び、グリセリンモノメタクリレートが好ましく、より好ましくはイソボルニルアクリレート、イソボルニルメタクリレート、アクリル酸、２−ヒドロキシエチルメタクリレート、及び、２−ヒドロキシプロピルメタアクリレートである。
【００１７】
上記のエチレン性不飽和化合物は、１種類のみを使用してもよいし、２種以上を混合して使用してもよい。
本発明の爪化粧料におけるその他のエチレン性不飽和化合物の含有量は、爪化粧料１００質量部に対し、０質量部〜５０質量部が好ましく、５〜４０質量部がより好ましく、１０〜３０質量部が更に好ましい。
上記範囲であると、硬化物の密着性及び剥離性により優れ、また、爪化粧料の製造が容易になる。
【００１８】
＜モノマー成分の含有量＞
本発明の爪化粧料は、爪化粧料１００質量部に対し、成分１を１〜２５質量部含有し、かつ、成分２を１〜５０質量部含有することが好ましい。
また、本発明の爪化粧料は、爪化粧料１００質量部に対し、成分１、成分２及びその他のエチレン性不飽和化合物を合計して１０〜８０質量部含有することが好ましく、２０〜７０質量部含有することがより好ましい。
【００１９】
＜光重合開始剤＞
本発明の爪化粧料は、光重合開始剤を含有することが好ましく、光ラジカル重合開始剤を含有することがより好ましい。
光重合開始剤としては、公知の光重合開始剤であれば好適に使用することができる。以下に光重合開始剤の具体例を示すが、本発明はこれらに限定されるものではない。
アセトフェノン化合物（例えば、１−ヒドロキシシクロヘキシルフェニルケトン、２，２−ジメトキシ−２−フェニルアセトフェノン、２−ヒドロキシ−２−メチルプロピオフェノン、４’−イソプロピル−２−ヒドロキシ−２−メチルプロピオフェノン、２−メチル−１−〔４−（メチルチオ）フェニル〕−２−モルホリノ−１−プロパン、２−ベンジル−２−ジメチルアミノ−１−（４−モルホリノフェニル）ブタン−１−オン、１−［４−（２−ヒドロキシエトキシ）フェニル］−２−ヒドロキシ−２−メチル−１−プロパン−１−オン、１−［４−（２−（２−ヒドロキシエトキシ）エトキシ）フェニル］−２−ヒドロキシ−２−メチル−１−プロパン−１−オン、ベンゾイン、ベンゾインメチルエーテル等）；
ベンゾフェノン化合物（例えば、４，４’−ビス（ジメチルアミノ）ベンゾフェノン、３，３−ジメチル−４−メトキシ−ベンゾフェノン等）；
アントラキノン化合物（例えば、アントラキノン、２−メチルアントラキノン、２−エチルアントラキノン、ｔｅｒｔ−ブチルアントラキノン等）；
チオキサントン化合物（例えば、２−クロロチオキサントン、ジエチルチオキサントン、イソプロピルチオキサントン、ジイソプロピルチオキサントン等）；
トリハロアルキル化合物（例えば、２，４，６−（トリクロロメチル）トリアジン、２，４−トリクロロメチル−６−（４−メトキシフェニル）トリアジン、トリブロモメチルフェニルスルホン等）；
ロフィンダイマー化合物（例えば、２−（ｏ−クロロフェニル）−４，５−ジフェニルイミダゾリル二量体）；
アクリジン化合物（例えば、９−フェニルアクリジン、１，７−ビス（９−アクリジニル）ヘプタン、１，５−ビス（９−アクリジニル）ペンタン、１，３−ビス（９−アクリジニル）プロパン）；
ホスフィンオキシド化合物（例えば、トリメチルベンゾイルジフェニルホスフィンオキシド等）；
メタロセン化合物（例えば、ビスシクロペンタジエニルビス（ジフルオロピリルフェニル）チタニウム等）；
オニウム塩化合物（例えば、ビス（４−ｔ−ブチルフェニル）ヨードニウムトシレート、トリフェニルスルホニウムトシレート等）。
【００２０】
光重合開始剤としては、露光に使用する光源が発する光の波長に合わせて適宜選択することができるが、アセトフェノン化合物、ベンゾフェノン化合物、チオキサントン化合物、ホスフィンオキシド化合物、メタロセン化合物、及び、ロフィンダイマー化合物よりなる群から選ばれた少なくとも１種の化合物であることが好ましく、アセトフェノン化合物、ベンゾフェノン化合物、チオキサントン化合物、及び、ホスフィンオキシド化合物よりなる群から選ばれた少なくとも１種の化合物であることがより好ましい。
また、光重合開始剤としては、爪化粧料の組成に合わせて適宜選択することができる。具体的には、使用する光重合開始剤を、特定化合物、下記記載の特定化合物以外のエチレン性不飽和化合物、及び／又は、溶剤に溶解するように選択することが好ましい。
【００２１】
これら光重合開始剤は、１種類のみを使用してもよいし、２種以上を混合して使用してもよい。
本発明の爪化粧料における光重合開始剤の含有量は、爪化粧料１００質量部に対し、０．１〜２０質量部が好ましく、０．５〜１５質量部がより好ましく、１〜１０質量部が特に好ましい。上記範囲であると、硬化物の密着性により優れる。
【００２２】
＜ポリマー及び／又はオリゴマー＞
本発明の爪化粧料は、ポリマー及び／又はオリゴマーを含有することが好ましい。
本発明に用いられるポリマー及び／又はオリゴマーの重量平均分子量は、７５０以上３００，０００以下であることが好ましく、２，０００以上３００，０００以下であることがより好ましく、３，０００以上２００，０００以下が更に好ましく、４，０００以上１５０，０００以下であることが特に好ましく、５，０００以上１００，０００以下であることが最も好ましい。上記範囲であると、得られる硬化物の密着性及び経時安定性に優れる。
なお、本発明においては、重量平均分子量が７５０以上５，０００未満であるものをオリゴマーといい、重量平均分子量が５，０００以上であるものをポリマーというものとする。
本発明におけるポリマー及びオリゴマーの重量平均分子量の測定方法は、ゲルパーミエーションクロマトグラフィー（ＧＰＣ）法によりポリスチレン標準又はポリエチレンオキサイド標準で測定するものとする。
【００２３】
本発明に用いることができるポリマー及び／又はオリゴマーの構造については、特に制限はなく、任意の構造であればよい。例えば、鎖状構造、枝分かれ（分岐）構造、星型構造、架橋構造、網状構造などが挙げられる。
ポリマー及び／又はオリゴマーの種類については、特に制限はなく、公知のポリマー種（ポリ（メタ）アクリル酸エステル、ポリ（メタ）アクリル酸アミド、ポリウレタン、ポリエステル、ポリエーテル、ポリウレア、ポリカーボネート、ポリアミド、及び、ポリスチレン、ポリアルキレン、ポリビニル等）が使用できる。
上記ポリマー及び／又はオリゴマーは、ラジカル重合可能な、エチレン性不飽和基を有していることが好ましく、（メタ）アクリロイル基を有するポリマー及び／又はオリゴマーであることが好ましい。
上記ポリマー及び／又はオリゴマーは、以下の式Ｃ−１で表される構造を有するポリマー及び／又はオリゴマーであることが好ましく、式Ｃ−１で表される構造をポリマー主鎖中に有するポリマー及び／又はオリゴマーであることが特に好ましい。上記態様であると、密着性が特に優れる。
上記ポリマー及び／又はオリゴマーは、ウレタン結合を有するポリマー及び／又はオリゴマーであることがより好ましく、ウレタン結合をポリマー主鎖中に有するポリマー及び／又はオリゴマーであることが特に好ましい。上記態様であると、密着性が特に優れる。
【００２４】
【化１】
2016194730.tif 000002
【００２５】
式Ｃ−１中、波線部分はそれぞれ独立に、他の構造との結合位置を表す。
【００２６】
本発明に用いられるポリマー及び／又はオリゴマーの具体例を以下に示すが、本発明はこれらに限定されるわけではない。
【００２７】
【表１】
2016194730.tif 000003
【００２８】
表１におけるユニット−１〜ユニット−５の欄に記載の数値は、各ユニットを形成する化合物由来のモノマー単位のモル比を表す。
ユニット−３〜ユニット−５の欄の「−」の記載は、該当するユニットを含まないことを示している。
表１に記載の各ユニットを形成する化合物の詳細を、以下に示す。
ＴＤＩ：トリレンジイソシアネート
Ｄｉｏｌ−９：２，２−ビス（４−ヒドロキシシクロヘキシル）プロパン
Ｄｉｏｌ−５：ポリテトラメチレンオキシド（ポリテトラメチレンエーテルグリコール、Ｍｗ：２，０００）
ＨＥＭＡ：２−ヒドロキシエチルメタクリレート
Ｄｉｏｌ−１：３−ジメチルアミノ−１，２−プロパンジオール
Ｄｉｏｌ−２：１，５−ペンタンジオールと１，６−ヘキサンジオールとからなるポリカーボネートジオール（Ｍｗ：２，０００）
ＨＰＭＡ：２−ヒドロキシプロピルメタクリレート
ＭＤＩ：ビス（４−イソシアナトフェニル）メタン
ＨＤＩ：ヘキサメチレンジイソシアネート
Ｄｉｏｌ−６：ポリプロピレングリコール（Ｍｗ：１，０００）
Ｄｉｏｌ−１０：グリセリンモノメタクリレート
ＭＭＡ：メチルメタクリレート
ＢＭＡ：ｎ−ブチルメタクリレート
ＡＤＰＡ：アジピン酸ジクロリド
Ｄｉｏｌ−８：１，４−ブタンジオール
ニトロセルロース：ＤＨＸ４０−７０（稲畑産業（株）製）
Ｄｉａｍｉｎｅ−２：ポリプロピレングリコールジアミン（Ｍｗ：２，０００）
【００２９】
また、本発明に用いられるポリマー及び／又はオリゴマーとしては、Ｕ−６ＬＰＡ及びＵ−１５ＨＡ（いずれも新中村化学（株）製）も好ましく例示される。
【００３０】
本発明に用いられるポリマー及び／又はオリゴマーとしては、アミノ基を有するポリマー及び／又はオリゴマーであることも好ましい。
アミノ基としては、１級、２級、３級のいずれのアミノ基でも使用することができるが、ポリマー及び／又はオリゴマーの製造しやすさ、得られる硬化膜の密着性及び剥離性、並びに、経時安定性の観点から、３級アミノ基であることが好ましい。
ポリマー及び／又はオリゴマーにおけるアミノ基、特に３級アミノ基の導入位置としては、側鎖、主鎖内部、主鎖末端のいずれでもよく、２種以上の位置に導入されていてもよい。
３級アミノ基としては、以下の式Ｃ−２又は式Ｃ−３で表される基であることが好ましい。
【００３１】
【化２】
2016194730.tif 000004
【００３２】
式Ｃ−２中、ＲＣ１及びＲＣ２はそれぞれ独立に、水素原子又は炭素数１〜１０のアルキル基を表し、ＬＣ１は二価の連結基を表し、ＲＣ１、ＲＣ２及びＬＣ１よりなる群から選ばれた少なくとも２つが互いに連結して環を形成してもよく、波線部分は他の構造との結合位置を表す。
式Ｃ−３中、ＲＣ３は、水素原子又は炭素数１〜１０のアルキル基を表し、ＬＣ２及びＬＣ３はそれぞれ独立に、二価の連結基を表し、ＲＣ３、ＬＣ２及びＬＣ３よりなる群から選ばれた少なくとも２つが互いに連結して環を形成してもよく、波線部分はそれぞれ独立に、他の構造との結合位置を表す。
【００３３】
式Ｃ−２におけるＲＣ１及びＲＣ２はそれぞれ独立に、酸水溶液への溶解性と耐水性とのバランスの観点から、炭素数１〜１０のアルキル基であることが好ましく、炭素数１〜６のアルキル基であることがより好ましく、炭素数１〜４のアルキル基であることが更に好ましく、炭素数１又は２のアルキル基であることが特に好ましい。
式Ｃ−２におけるＬＣ１としては、単結合、炭素数１〜２０のアルキレン基（置換基を有してもよく、一部の炭素原子がヘテロ原子で置き換えられてもよい。）、炭素数１〜２０のアリーレン基（置換基を有してもよく、一部の炭素原子がヘテロ原子で置き換えられてもよい。）が挙げられ、単結合、炭素数１〜２０のアルキレン基、炭素数２〜２０のオキシアルキレン基又は炭素数２〜２０のポリオキシアルキレン基であることが好ましく、炭素数１〜２０のアルキレン基又は炭素数２〜２０のポリオキシアルキレン基であることが更に好ましく、炭素数１〜２０のアルキレン基であることが特に好ましく、炭素数１〜１０のアルキレン基であることが最も好ましい。
式Ｃ−２において、ＲＣ１、ＲＣ２及びＬＣ１よりなる群から選ばれた少なくとも２つは互いに連結して環を形成してもよい。
【００３４】
式Ｃ−３におけるＲＣ３は、酸水溶液への溶解性と耐水性とのバランスの観点から、炭素数１〜１０のアルキル基であることが好ましく、炭素数１〜６のアルキル基であることがより好ましく、炭素数１〜４のアルキル基であることが更に好ましい。
式Ｃ−３におけるＬＣ２及びＬＣ３としてはそれぞれ独立に、単結合、炭素数１〜２０のアルキレン基（置換基を有してもよく、一部の炭素原子がヘテロ原子で置き換えられてもよい。）、炭素数１〜２０のアリーレン基（置換基を有してもよく、一部の炭素原子がヘテロ原子で置き換えられてもよい。）が挙げられ、単結合、炭素数１〜２０のアルキレン基、炭素数２〜２０のオキシアルキレン基又は炭素数２〜２０のポリオキシアルキレン基であることが好ましく、炭素数１〜２０のアルキレン基又は炭素数２〜２０のポリオキシアルキレン基であることが更に好ましく、炭素数１〜２０のアルキレン基であることが特に好ましく、炭素数１〜１０のアルキレン基であることが最も好ましい。
式Ｃ−３において、ＲＣ３、ＬＣ２及びＬＣ３よりなる群から選ばれた少なくとも２つは互いに連結して環を形成してもよい。
【００３５】
本発明に用いられるポリマー及び／又はオリゴマーのアミン価は、０．１〜１０ｍｍｏｌ／ｇであることが好ましく、０．２５〜９ｍｍｏｌ／ｇであることがより好ましく、０．５〜８ｍｍｏｌ／ｇであることが更に好ましい。上記範囲であると、密着性と剥離性により優れる。
なお、アミン価の測定方法としては、例えば、試料をビーカーにはかりとり、酢酸を加え、撹拌して溶解させて、測定温度を２５℃に調整後、滴定試薬として０．１ｍｏｌ／Ｌ過塩素酸酢酸溶液を用いて、滴定装置で滴定することにより、求めることができる。アミン価は、滴定した際に消費される過塩素酸の量を、試料（固形分）１ｇ当たりのモル数で表したものである。
【００３６】
本発明に用いられるアミノ基を有するポリマー及び／又はオリゴマーの具体例を以下に示すが、本発明はこれらに限定されるものではない。
【００３７】
【表２】
2016194730.tif 000005
【００３８】
表２における各ユニット欄に記載の数値は、各ユニットを形成する化合物由来のモノマー単位のモル比を表す。
ユニット−３〜ユニット−５の欄の「−」の記載は、該当するユニットを含まないことを示している。
表２に記載の各ユニットを形成する化合物の詳細を、以下に示す。
ＩＰＤＩ：イソホロンジイソシアネート
ＴＤＩ：トリレンジイソシアネート
ＨＤＩ：ヘキサメチレンジイソシアネート
ＭＤＩ：ビス（４−イソシアナトフェニル）メタン
Ｄｉｏｌ−１：３−ジメチルアミノ−１，２−プロパンジオール
Ｄｉｏｌ−２：１，５−ペンタンジオールと１，６−ヘキサンジオールとからなるポリカーボネートジオール（Ｍｗ：２，０００）
Ｄｉｏｌ−３：Ｎ−ブチルジエタノールアミン
Ｄｉｏｌ−４：１，５−ペンタンジオール
Ｄｉｏｌ−５：ポリテトラブチレングリコール（Ｍｗ：２，０００）
Ｄｉｏｌ−６：ポリプロピレングリコール（Ｍｗ：１，０００）
Ｄｉｏｌ−７：３−ジエチルアミノ−１，２−プロパンジオール
Ｄｉｏｌ−８：１，４−ブタンジオール
Ｄｉａｍｉｎｅ−１：３，３−ジアミノ−Ｎ−メチルジプロピルアミン
Ｄｉａｍｉｎｅ−２：ポリプロピレングリコールジアミン（Ｍｗ：２，０００）
ＡＤＰＡ：アジピン酸ジクロリド
ＤＭＡＰＡｍ：３−ジメチルアミノプロピルアクリルアミド
ＣＨＡｍ：Ｎ−シクロヘキシルアクリルアミド
ＤＭＡＥＭ：２−ジメチルアミノエチルメタクリレート
ＢＭＡ：ｎ−ブチルメタクリレート
ＨＥＭＡ：２−ヒドロキシエチルメタクリレート
ＩＰＡ：２−ヒドロキシプロパン
ＤＭＰＡ：３−ジメチルアミノプロピルアミン
【００３９】
本発明に用いられるポリマー及び／又はオリゴマーは、公知の方法（例：ラジカル重合、重縮合等）により製造することができる。
これらポリマー及び／又はオリゴマーは、１種類のみを使用してもよいし、２種以上を混合して使用してもよい。
本発明に用いられる爪化粧料におけるポリマー及び／又はオリゴマーの含有量は、爪化粧料１００質量部に対し、０質量部を超え９０質量部が好ましく、５〜８０質量部がより好ましく、１０〜６０質量部が更に好ましい。上記範囲であると、硬化物の密着性及び剥離性により優れる。
【００４０】
本発明に用いられるポリマー及び／又はオリゴマーとしては、水溶性のポリマー及び／又はオリゴマーも好適に使用することができる。
水溶性のポリマー及び／又はオリゴマーとしては、２５℃の蒸留水１００ｇに対して０．１ｇ以上溶解するポリマー及び／又はオリゴマーが好ましく、０．２ｇ以上溶解するポリマー及び／又はオリゴマーがより好ましく、０．５ｇ以上溶解するポリマー及び／又はオリゴマーが特に好ましい。上記範囲の水溶性を有することにより、水を使用した爪化粧料を製造することが容易になる。
【００４１】
本発明に用いられる水溶性のポリマー及び／又はオリゴマーとしては、カルボン酸（塩）基、スルホン酸（塩）基、リン酸（塩）基、ホスホン酸（塩）基、４級アンモニウム塩基、ヒドロキシル基、カルボン酸アミド基、及び、ポリエチレングリコール鎖よりなる群から選ばれる官能基を有するポリマー及び／又はオリゴマーであることが好ましい。
カルボン酸（塩）基、スルホン酸（塩）基、リン酸（塩）基、ホスホン酸（塩）基の対カチオンとしては、ナトリウム、カリウム等のアルカリ金属カチオン、カルシウム、マグネシウム等のアルカリ土類金属カチオン、アンモニウムカチオン、ホスホニウムカチオンが好ましく、ナトリウム、カリウム等のアルカリ金属カチオンが特に好ましい。
４級アンモニウム塩基のアンモニウム基のアルキル基としては、メチル基、エチル基が好ましい。また、対アニオンとしては、塩化物イオン、臭化物イオン等のハロゲン化物イオン、硫酸アニオン、硝酸アニオン、リン酸アニオン、スルホン酸アニオン、カルボン酸アニオン、炭酸アニオンが好ましく、ハロゲン化物イオン、スルホン酸アニオン、カルボン酸アニオンが特に好ましい。
カルボン酸アミド基の窒素上の置換基としては、炭素数８以下のアルキル基であることが好ましく、炭素数６以下のアルキル基であることが特に好ましい。
ポリエチレングリコール鎖の連結鎖長としては、２以上が好ましく、４以上が特に好ましい。
【００４２】
本発明に用いられる水溶性のポリマー及び／又はオリゴマーの具体例を以下に示すが、本発明はこれらに限定されるものではない。
【００４３】
【表３】
2016194730.tif 000006
【００４４】
表３における各ユニット欄に記載の数値は、各ユニットを形成する化合物由来のモノマー単位のモル比を表す。
ユニット−５の欄の「−」の記載は、該当するユニットを含まないことを示している。
表３に記載の各ユニットを形成する化合物の詳細を、以下に示す。
ＭＤＩ：ビス（４−イソシアナトフェニル）メタン
Ｄｉｏｌ−６：ポリプロピレングリコール（Ｍｗ：１，０００）
Ｄｉｏｌ−１１：２，２−ビス（ヒドロキシメチル）プロピオン酸ナトリウム
Ｄｉｏｌ−１０：グリセリンモノメタクリレート
ＴＤＩ：トリレンジイソシアネート
Ｄｉｏｌ−１２：ポリエチレングリコール（Ｍｗ：２，０００）
Ｄｉｏｌ−９：２，２−ビス（４−ヒドロキシシクロヘキシル）プロパン
ＨＥＭＡ：２−ヒドロキシエチルメタクリレート
【００４５】
【化３】
2016194730.tif 000007
【００４６】
なお、式Ｃ’で表されるポリマーにおける括弧の右下の数字は、モル比を表す。
【００４７】
本発明に用いられるポリマー及び／又はオリゴマーは、公知の方法（例：ラジカル重合、重縮合等）により製造することができる。
これらポリマー及び／又はオリゴマーは、１種類のみを使用してもよいし、２種以上を混合して使用してもよい。
本発明に用いられる爪化粧料におけるポリマー及び／又はオリゴマーの含有量は、爪化粧料１００質量部に対し、０質量部を超え９０質量部が好ましく、５〜８０質量部がより好ましく、１０〜６０質量部が更に好ましい。上記範囲であると、硬化物の密着性及び剥離性により優れる。
【００４８】
＜溶剤＞
本発明の爪化粧料においては、爪化粧料の塗布性を向上させるために、溶剤を含有してもよい。
溶剤としては、１気圧（１０１３．２５ｈＰａ）における沸点が５０〜１５０℃である溶剤が好ましく、１気圧における沸点が６０〜１４０℃である溶剤がより好ましい。上記範囲の沸点を有する溶剤を使用することにより、爪化粧料の濃度変動が抑制でき、塗布後の乾燥が良好になる。
溶剤としては、水；メタノール、エタノール、イソプロピルアルコール、１−プロパノール、１−ブタノール、２−ブタノール、ｔ−ブチルアルコール、２−メチル−１−プロパノール、１−メトキシ−２−プロピルアルコール等のアルコール類；ヘキサン、ヘプタン、トルエン、キシレン等の炭化水素類；ジエチルエーテル、ジイソプロピルエーテル、テトラヒドロフラン、ジメトキシエタン、ジフェニルエーテル等のエーテル類；酢酸メチル、酢酸エチル、酢酸ブチル、γ−ブチロラクトン等のエステル類；アセトン、メチルエチルケトン、シクロヘキサノン等のケトン類；Ｎ，Ｎ−ジメチルホルムアミド、Ｎ，Ｎ−ジメチルアセトアミド、Ｎ−メチルピロリドン、Ｎ−エチルピロリドン等のアミド類；ジメチルカーボネート、ジエチルカーボネート、プロピレンカーボネート等のカーボネート類；テトラメチルウレア、１，３−ジメチル−２−イミダゾリジノン等のウレア類；クロロホルム、ジクロロメタン、クロロベンゼン等のハロゲン化炭化水素類；トリエチルアミン、酢酸、アセトニトリル、ニトロメタン、ジメチルスルホキシド等の公知の溶剤が挙げられる。
これら溶剤の中でも、水、メタノール、エタノール、イソプロピルアルコール、１−プロパノール、１−ブタノール、２−ブタノール、ｔ−ブチルアルコール、２−メチル−１−プロパノール、１−メトキシ−２−プロピルアルコール、酢酸、及び／又は、アセトニトリルが好ましく、水、エタノール、イソプロピルアルコール、及び／又は、酢酸がより好ましい。上記溶剤を使用することにより、本発明の成分１に由来する粘性を低減でき、塗布性を向上させることが可能となる。
【００４９】
溶剤は、１種単独で含有していても、２種以上を含有していてもよい。
本発明の爪化粧料は、溶剤を含む場合、本発明の爪化粧料における溶剤の含有量は、爪化粧料１００質量部に対し、１質量部を超え６０質量部が好ましく、５〜５０質量部がより好ましく、１０〜４０質量部が更に好ましい。上記範囲であると、爪化粧料の塗布性と乾燥性が良好になる。
また、成分１と溶剤との混合比率は、溶剤１００質量部に対して、成分１が５〜２００質量部であることが好ましく、７〜１５０質量部であることがより好ましく、１０〜１００質量部であることが更に好ましい。上記範囲であると、爪化粧料の製造が容易になる。
【００５０】
＜その他の成分＞
本発明の爪化粧料には、上記成分の他に、必要に応じて、公知の化合物を添加することができる。具体的には、増感剤、重合禁止剤、顔料、染料、香料、紫外線（ＵＶ）吸収剤、抗酸化剤、充填剤、各種エラストマー、可塑剤、増粘剤、チクソトロピー付与剤、シランカップリング剤、チタネートカップリング剤、キレート化剤、難燃剤、界面活性剤等の添加剤が挙げられる。
【００５１】
＜爪化粧料の施術方法＞
本発明の爪化粧料を用いた爪化粧料の施術方法は、爪、他の爪化粧料が施された爪、人工爪等の対象物上に本発明の爪化粧料を塗布した後、光照射して硬化物を形成する方法が好ましく挙げられる。
本発明の爪化粧料を対象物上に塗布する方法としては、特に制限はなく、公知の方法により行えばよいが、刷毛や筆等を使用して塗布する方法、スプレー塗布、インクジェット塗布、バーコーター塗布、回転塗布、カーテン塗布、ディップ塗布、エアーナイフ塗布、ブレード塗布、ロール塗布等が挙げられる。
本発明の爪化粧料の対象物上の塗布厚は、用途によって異なるが、硬化後の膜厚として、１ｎｍ〜１ｍｍが好ましく、１０ｎｍ〜０．５ｍｍがより好ましく、１００ｎｍ〜０．２５ｍｍが更に好ましい。上記範囲であると、より良好な硬化物の密着性と剥離性とが実現される。
本発明の爪化粧料を対象物に塗布した後、光照射する方法としては、特に制限はなく、公知の光源（例えば、太陽光、高圧水銀灯、蛍光灯、ＵＶランプ、ＬＥＤ（発光ダイオード）ランプ、ＬＥＤレーザー等）を用いた公知の光照射方法（例えば、全面露光、走査露光等）が使用できる。光照射時間は、本発明の爪化粧料が硬化する限り特に制限はない。
対象物上に爪化粧料の硬化物を形成する方法としては、上記の方法を繰り返し実施することもできる。
本発明の爪化粧料を硬化した硬化膜の除去方法は、公知の方法により除去することができる。具体的には、ヤスリ等により研磨する方法、彫刻刀やナイフ等により削る方法、アセトンを湿らせた綿により硬化膜を覆い数分間放置して脆化させた後に棒等で剥離又は砕く方法、特定のｐＨを有する水溶液に数分間浸漬して脆化させた後にピンセット等で剥離したり棒で押しはがしたりする方法、及び、それらを組み合わせた方法が挙げられる。
特に、本発明の爪化粧料を硬化した硬化膜の爪からの除去方法は、アセトンを湿らせた綿により硬化膜を覆い数分間放置して脆化させた後に棒等で剥離又は砕く方法、特定のｐＨを有する水溶液に数分間浸漬して脆化させた後にピンセット等で剥離したり棒で押しはがしたりする方法、及び、それらを組み合わせた方法が好ましく挙げられ、特定のｐＨを有する水溶液に数分間浸漬して脆化させた後にピンセット等で剥離したり棒で押しはがしたりする方法がより好ましく挙げられる。
【００５２】
（ネイルアートキット）
本発明のネイルアートキットは、本発明の爪化粧料と、それらを爪に施術するための１種以上の道具とを含む。
本発明のネイルアートキットにおける本発明の爪化粧料の好ましい態様は、上述したものと同様である。
爪に施術するための道具の具体例としては、カラー層用又はトップ層用等の本発明の爪化粧料以外の爪化粧料、ファイル等の爪用やすり、爪化粧料を塗布するための平筆等の筆や刷毛、ＵＶライト等の露光装置、拭き取り又は洗浄用液、拭き取り用ワイプ、ネイルブラシ、ダストブラシ、爪の長さ出しに使用するネイルフォーム、アクリル製、ガラス製、金属製又は天然石製等の装飾用ストーン、ネイルシール、グリッターやホログラム等の装飾用パウダー、カッター、へら、スティック、ピンセット、爪同士の接触を防ぐため指の間隔を広げるセパレーター等が挙げられるが、これらに制限されない。
【実施例】
【００５３】
以下実施例により本発明を更に具体的に説明するが、本発明はこれらの実施例における形態に限定されるものではない。なお、特に断りのない限り、「部」及び「％」は質量基準である。
また、実施例で使用したポリマーＰ−１６及びＰ−１７は、上述したポリマーＰ−１６及びＰ−１７と、それぞれ同じポリマーである。【００５４】
（実施例１〜１２、比較例１〜８）
１．爪化粧料の調製
実施例１〜１２及び比較例１〜８において、撹拌装置を備えた容器内に、表４〜表７に記載のモノマーを収容した後、加熱撹拌装置を用いて、モノマーを５５℃まで加温し、均一になるまで混合し、モノマー混合液を調製した。次に、別容器に表４〜表７に記載のポリマーと光開始剤を秤量し、上記モノマー混合液を必要量秤量して混合し、本発明の爪化粧料を得た。
表４〜表７中、成分１、成分２、その他のエチレン性不飽和化合物、ポリマー、及び、光重合開始剤の欄に記載した数値は、各モノマーの添加量（質量部）を示しており、「−」が記載された欄は、該当する化合物を含有していないことを示している。【００５５】
２．塗布性の評価
実施例１〜１２及び比較例１〜８において、得られた爪化粧料を、手の爪に対し刷毛で塗布し、塗布性（糸引き、セルフレベリング性）を下記評価基準により評価した。評価結果は表８に記載した。【００５６】
−評価基準−
Ａ：糸引きがなく、１０秒後には塗布面の平滑化が十分に進む。
Ｂ：やや糸引き感があり、１０秒後も塗布面が十分平滑化してきていない。
Ｃ：糸引きがあり、１０秒後も塗布面が平滑化しない。【００５７】
３．下地層（ベース層）の形成
手の爪に対し、実施例１〜１２、比較例１〜８における爪化粧料を刷毛にて塗布した後、ジェルネイル専用ＵＶ装置（３６Ｗ）を用いて光硬化（６０秒露光）させて、下地層をそれぞれ形成した。形成した下地層の厚さはそれぞれ、約１００μｍであった。【００５８】
４．ジェルネイル層の形成
次いで、得られた下地層に対し、市販のカルジェル＃ＣＧ−０３  フレッシュピンク（モガブルック社製）を刷毛で塗布した後、ジェルネイル専用ＵＶ装置紫外線ランプ（３６Ｗ）で１分間照射した。その後、トップ層として市販のトップジェル（モガブルック社製）を刷毛で塗布し、同様に紫外線ランプ（３６Ｗ）で２分間照射した。形成したジェルネイル層を目視で観察したところ、完全に硬化していた。カラー層とトップ層とを合わせた膜厚はそれぞれ、約２５０μｍであった。【００５９】
〔密着性の評価〕
（１）耐外力
実施例１〜１２及び比較例１〜８において、得られた爪／下地層／ジェルネイル層の積層体における密着性を、耐外力の観点から評価した。すなわち、下地層及びジェルネイル層を備えた爪の先端部を、市販のゴムシート上に３０回こすり付けた後の先端部の変化を、下記基準に沿って評価した。評価結果を表８に示す。なお、全ての実施例及び比較例において、下地層とジェルネイル層との間における剥離は確認されなかった。
なお、表８中、「評価値の合計値」と記載された欄には、耐外力の観点から評価した密着性、耐温水の観点から評価した密着性、及び、剥離性の評価値の合計値を記載した。【００６０】
−評価基準−
４：外観に変化が確認されなかった。
３：爪と下地層との間に、若干の剥離が確認された。
２：爪と下地層との間に、一部の剥離が確認され、外観の一部に白化が確認された。
１：爪と下地層との間に、顕著な剥離が確認され、外観の全体に白化が確認された。【００６１】
〔剥離性の評価〕
実施例１〜１２及び比較例１〜８において、得られた爪／下地層／ジェルネイル層の積層体における剥離性を評価した。すなわち、下地層及びジェルネイル層が形成された爪に対して、アセトンを含んだ布を巻き付けて１５分放置した後、市販のオレンジスティックにて軽く擦り、剥離できるか否かを確認した。同作業を１サイクルとして、剥離できない場合は、同様のサイクルを繰り返し実施し、剥離するまでに必要なサイクルにて下記基準で評価した。得られた結果を表８に示す。【００６２】
−評価基準−
４：１回のサイクルで、爪から下地層及びジェルネイル層の積層体が剥離した。
３：２回のサイクルで、爪から下地層及びジェルネイル層の積層体が剥離した。
２：３回のサイクルで、爪から下地層及びジェルネイル層の積層体が剥離した。
１：３回のサイクルでも、爪から下地層及びジェルネイル層の積層体が剥離しなかった。【００６３】
【表４】
2016194730.tif 000008
【００６４】
【表５】
2016194730.tif 000009
【００６５】
【表６】
2016194730.tif 000010
【００６６】
【表７】
2016194730.tif 000011
【００６７】
【表８】
2016194730.tif 000012
【００６８】
表４〜表７に記載の化合物及び略称の詳細は、以下の通りである。
ＨＥＡＡ：ヒドロキシエチルアクリルアミド（ＫＪケミカルズ（株）製）
ＤＭＡＡ：ジメチルアクリルアミド（ＫＪケミカルズ（株）製）
ＤＥＡＡ：ジエチルアクリルアミド（ＫＪケミカルズ（株）製）
ＡＣＭＯ：アクリロイルモルホリン（ＫＪケミカルズ（株）製）
ライトエステルＢＣ：ブトキシジエチレングリコールメタクリレート（共栄社化学（株）製）
ＨＥＭＡ：２−ヒドロキシエチルメタクリレート（共栄社化学（株）製）
ＩＢＸＭＡ：イソボルニルメタクリレート（共栄社化学（株）製）
ＩＢＸＡ：イソボルニルアクリレート（共栄社化学（株）製）
ＮＶＰ：Ｎ−ビニル−２−ピロリドン（日本触媒（株）製）
アクリル酸：アクリル酸（日本触媒（株）製）
Ｐ−１６：上記ポリマー（合成品）
Ｐ−１７：上記ポリマー（合成品）
ＴＰＯ：ジフェニル（２，４，６−トリメチルベンゾイル）フォスフィンオキサイド（光重合開始剤、ＢＡＳＦ社製、ルシリンＴＰＯ）
Ｉｒｇ１８４：１−ヒドロキシシクロヘキシルフェニルケトン（光重合開始剤、ＢＡＳＦ社製）【００６９】
＜合成例１＞
３口フラスコに、ポリテトラメチレンオキシド１１１．９０部（和光純薬工業（株）製、平均分子量２，０００）、２，２’−ビス（４−ヒドロキシシクロヘキシル）プロパン（水素化ビスフェノールＡともいう。）９．６部（東京化成工業（株）製）、テトラヒドロフラン３４９．８５部（和光純薬工業（株）製）を入れ、２５℃で１時間撹拌した。次に、トリレンジイソシアネート１８．１部（東京化成工業（株）製）を添加し、更にネオスタンＵ−６００  ０．１５部（無機ビスマス系触媒、日東化成（株）製）を添加し、４０℃で５時間撹拌した。次に、メタクリル酸２−ヒドロキシエチル１０．４部（和光純薬工業（株）製）を添加し、４０℃で１時間撹拌した。２５℃まで冷却し、ポリマー反応液を得た。沈殿物を取り出し、乾燥させ、ポリマーＰ−１６を得た。
ＧＰＣ法により測定したＰ−１６のポリマー全体の重量平均分子量（ポリスチレン換算）は２０，０００であった。
Ｐ−１７については、使用するモノマーを表１に記載のように変更し、同様に合成を行った。【００７０】
（実施例１３〜２１、及び比較例９〜１５）
１．爪化粧料の調製
使用するモノマーの種類及び添加量を表９に記載のように変更した以外は、実施例１〜１２及び比較例１〜８と同様にして、実施例１３〜２１及び比較例９〜１５における爪化粧料を得た。
表９中、成分１、成分２、その他のエチレン性不飽和化合物、ポリマー、及び、光重合開始剤の欄に記載の数値は、爪化粧料中の各成分の含有量（質量部）を示している。【００７１】
２．塗布性の評価
実施例１３〜２１及び比較例９〜１５において得られた爪化粧料を用い、実施例１〜１２及び比較例１〜８と同様に塗布性を評価した。
評価結果は表１０に記載した。【００７２】
３．下地層（ベース層）の形成
手の爪に対し、実施例１３〜２１、比較例９〜１５における爪化粧料を刷毛にて塗布した後、ジェルネイル専用ＵＶ装置（３６Ｗ）を用いて光硬化（６０秒露光）させて、下地層をそれぞれ形成した。形成した下地層の厚さはそれぞれ、約１２０μｍであった。【００７３】
４．ジェルネイル層の形成
次いで、得られた下地層に対し、カラー層として市販のカルジェル＃ＣＧ−０３  フレッシュピンク（モガブルック社製）を刷毛で塗布し、紫外線ランプ（３６Ｗ）で１分間照射した。その後、トップ層として市販のバイオジェル（タカラベルモント（株）製）を刷毛で塗布し、同様に紫外線ランプ（３６Ｗ）で２分間照射した。形成したジェルネイル層を目視で観察したところ、完全に硬化していた。カラー層とトップ層とを合わせた膜厚は約２５０μｍであった。【００７４】
〔密着性の評価〕
実施例１３〜２１及び比較例９〜１５において、得られた爪／下地層／ジェルネイル層の積層体における密着性を、実施例１〜１２及び比較例１〜８と同様に評価した。評価結果を表１０に示す。なお、全ての実施例及び比較例において、下地層とジェルネイル層との間における剥離は確認されなかった。【００７５】
〔剥離性の評価〕
実施例１３〜２１及び比較例９〜１５において、得られた爪／下地層／ジェルネイル層の積層体における剥離性を実施例１〜１２及び比較例１〜８と同様に評価した。得られた結果を表１０に示す。【００７６】
【表９】
2016194730.tif 000013
【００７７】
【表１０】
2016194730.tif 000014
【００７８】
（実施例２２及び比較例１６）【００７９】
１．爪化粧料の調製
使用するモノマーの種類及び添加量を下記に記載のように変更した以外は、実施例１〜１２及び比較例１〜８と同様にして、実施例２２及び比較例１６におけるモノマー混合液を調製した。
次に、別容器に下記に記載のポリマー、光重合開始剤、及び、上記モノマー混合液を下記に記載の量で秤量して混合し、実施例２２及び比較例１６における爪化粧料を得た。【００８０】
＜実施例２２＞
〔モノマー〕
ヒドロキシエチルアクリルアミド（ＫＪケミカルズ（株）製）：１０質量部
ジメチルアクリルアミド（ＫＪケミカルズ（株）製）：２０質量部
２−ヒドロキシエチルメタクリレート（共栄社化学（株）製）：１０質量部
イソボルニルアクリレート（共栄社化学（株）製）：２０質量部
〔ポリマー〕
ウレタンメタクリレートポリマー（Ｐ−１６）（合成品）：４０質量部
〔光重合開始剤〕
ジフェニル（２，４，６−トリメチルベンゾイル）フォスフィンオキサイド（光重合開始剤、ＢＡＳＦ社製、ルシリンＴＰＯ）：４．０質量部
〔溶剤〕
２−プロパノール：１０質量部【００８１】
＜比較例１６＞
〔モノマー〕
ヒドロキシエチルアクリルアミド（ＫＪケミカルズ（株）製）：１５質量部
２−ヒドロキシエチルメタクリレート（共栄社化学（株）製）：１０質量部
イソボルニルメタクリレート（共栄社化学（株）製）：３５質量部
〔ポリマー〕
ウレタンメタクリレートポリマー（Ｐ−１６）（合成品）：４０質量部
〔光重合開始剤〕
ジフェニル（２，４，６−トリメチルベンゾイル）フォスフィンオキサイド（光重合開始剤、ＢＡＳＦ社製、ルシリンＴＰＯ）：４．２質量部
〔溶剤〕
２−プロパノール：１０質量部【００８２】
２．塗布性の評価
実施例２２及び比較例１６において得られた爪化粧料を用い、実施例１〜１２及び比較例１〜８と同様に塗布性を評価した。
評価結果は表１１に記載した。【００８３】
３．下地層（ベース層）の形成
得られた実施例２２又は比較例１６における爪化粧料を０．２０ｇ、爪状に型取りしたアルミ基材上に刷毛を使って塗布し、紫外線ランプ（３６Ｗ）を２分間照射した。こうして下地層を形成したアルミ基材を作製した。
硬化膜厚を測定するためにエタノールで下地層表面を洗浄した後、形成した被膜を目視で観察したところ、完全に硬化していた。また、この時の膜厚は、約８０μｍ（±１０μｍ）であった。【００８４】
４．ジェルネイル層の形成
下地層を形成したアルミ基材上に、カラー層として市販のカルジェル＃ＣＧ−０３  フレッシュピンク（モガブルック社製）を刷毛で塗布し、紫外線ランプ（３６Ｗ）で１分間照射した。その後、トップ層として市販のトップジェル（モガブルック社製）を刷毛で塗布し、同様に紫外線ランプ（３６Ｗ）で２分間照射した。こうして実施例２２における爪化粧料の硬化物を下地層に有するジェルネイル層を備えたアルミ基材１を作製した。形成したジェルネイル層を目視で観察したところ、完全に硬化していた。カラー層とトップ層とを合わせた膜厚は約２５０μｍであった。
同様にして比較例１６における爪化粧料の硬化物を下地層に用いた以外は実施例２２と同様にして、アルミ基材２を作製した。【００８５】
〔密着性及び剥離性の評価〕
得られたアルミ基材１及びアルミ基材２について、実施例１〜１２及び比較例１〜８と同様の方法により密着性と剥離性を評価した。結果を表１１に示す。なお、密着性の評価においては、実施例２２及び比較例１６のいずれにおいても、下地層とジェルネイル層との間における剥離は確認されなかった。【００８６】
【表１１】
2016194730.tif 000015
【国際調査報告】
2016194730.tif 000016
2016194730.tif 000017
2016194730.tif 000018
2016194730.tif 000019